(57)【要約】【課題】  連続焼鈍での板幅の変化量を数式モデルにより算出し、その変化量を考慮して冷間タンデム圧延における板幅制御を行い、連続焼鈍での板幅変化の大きい厚ゲージ材においても、板幅精度の高い冷延鋼帯を高歩留で製造する。【解決手段】  各スタンドにおける圧延荷重，各スタンド間張力，各スタンドにおける形状制御手段の制御量及び圧延前素材の板幅を変数として最終スタンド出側の板幅を表す数式モデルを予め作成するとともに、伸び率を変数として連続焼鈍での板幅の変化量を表す数式モデルをも予め作成し、各スタンドの圧延荷重の予測値，各スタンド間張力の予測値，圧延前素材の板幅の測定値及び連続焼鈍での伸び率の予測値をそれぞれ前記二つの数式モデルに代入し、連続焼鈍後の板幅が目標値に一致するように第１スタンドから最終の１段手前のスタンドまでのうちの複数スタンドにおける形状制御手段の制御量を設定する。【選択図】        図１２
2005059053.tif 000002
【特許請求の範囲】
【請求項１】
タンデム圧延機の各スタンドにおける圧延荷重，各スタンド間張力，各スタンドにおける形状制御手段の制御量及び圧延前素材の板幅を変数として最終スタンド出側の板幅を表す数式モデルを予め作成するとともに、伸び率を変数として連続焼鈍での板幅の変化量を表す数式モデルをも予め作成し、各スタンドの圧延荷重の予測値，各スタンド間張力の予測値，圧延前素材の板幅の測定値及び連続焼鈍での伸び率の予測値をそれぞれ前記二つの数式モデルに代入し、連続焼鈍後の板幅が目標値に一致するように第１スタンドから最終の１段手前のスタンドまでのうちの複数スタンドにおける形状制御手段の制御量を設定することを特徴とする冷間タンデム圧延における板幅制御方法。
【請求項２】
タンデム圧延機の各スタンドにおける圧延荷重，各スタンド間張力，各スタンドにおける形状制御手段の制御量及び圧延前素材の板幅を変数として最終スタンド出側の板幅を表す数式モデルを予め作成するとともに、伸び率を変数として連続焼鈍での板幅の変化量を表す数式モデルをも予め作成し、各スタンドの圧延荷重，各スタンド間張力及び圧延前素材の板幅を連続的に測定し、これらの測定値及び連続焼鈍での伸び率の予測値をそれぞれ前記二つの数式モデルに代入し、連続焼鈍後の板幅が目標値に一致するように第１スタンドから最終の１段手前のスタンドまでのうちの複数スタンドにおける形状制御手段の制御量を常時補正することを特徴とする冷間タンデム圧延における板幅制御方法。
【請求項３】
タンデム圧延機の各スタンドにおける形状制御手段の変更量を変数として最終スタンド出側の板幅の変化量を表す数式モデルを予め作成するとともに、伸び率を変数として連続焼鈍での板幅の変化量を表す数式モデルをも予め作成し、最終スタンド出側の板幅を連続的に測定し、この測定値及び連続焼鈍での伸び率の予測値をそれぞれ前記二つの数式モデルに代入し、連続焼鈍後の板幅が目標値に一致するように第１スタンドから最終の１段手前のスタンドまでのうちの複数スタンドにおける形状制御手段の変更量を常時補正することを特徴とする冷間タンデム圧延における板幅制御方法。
【請求項４】
タンデム圧延機の各スタンドにおける圧延荷重，各スタンド間張力，各スタンドにおける形状制御手段の制御量及び圧延前素材の板幅を変数として最終スタンド出側の板幅を表す数式モデルを予め作成するとともに、伸び率を変数として連続焼鈍での板幅の変化量を表す数式モデルをも予め作成し、各スタンドの圧延荷重の予測値，各スタンド間張力の予測値，各スタンドにおける形状制御手段の制御量の予測値及び連続焼鈍での伸び率の予測値をそれぞれ前記二つの数式モデルに代入し、連続焼鈍後の板幅が目標値に一致するように圧延前素材の板幅を設定することを特徴とする冷間タンデム圧延における板幅制御方法。
【発明の詳細な説明】
【技術分野】
【０００１】
本発明は、連続焼鈍での板幅の変化を考慮した冷間タンデム圧延における板幅制御方法に関する。
【背景技術】
【０００２】
冷間タンデム圧延において、被圧延材の板幅を調整、制御する方法としては、例えば、特許文献１や特許文献２に開示されているように、張力，被圧延材の形状及びクラウン変化量から板幅変化量を推定し、張力を調整する方法がある。しかしながら、張力を操作する方法は、破断しやすい連続圧延時の先行被圧延材と後続被圧延材との連続部に適用することは困難である。また、スタンド間張力の増加が板厚の減少に作用し、板厚制御と干渉し合うことも欠点である。
他方、特許文献３に開示されているように、圧延後の板材の目標板幅調整量を算出し、これを各スタンド毎の板幅調整量に配分するに際し、板幅調整量及び各スタンド出側のクラウン変化量と板幅変化量の関係から算出されるクラウン変更量を、圧延条件から算出されるクラウン変更量の許容範囲内とするよう板幅調整量を設定し、算出されたクラウン変更量に応じて圧延スタンド内のクラウン制御端（ロールベンダー等の形状制御手段）を操作する方法がある。しかし、形状制御手段が板幅変動に及ぼす影響は各スタンド毎に単独で把握され、その影響度が後段側スタンドで変化することに関しては検討されていない。したがって、より高精度で板幅を制御するためには、一層の改善が必要である。
【０００３】
そこで、本発明者等は、形状制御手段が板幅変動に及ぼす影響が後段側スタンドで変化することを考慮した板幅制御方法について検討し、各スタンドにおける数式モデルを使用する方法を開発し、特許文献４として紹介した。
この方法では、各スタンドにおける形状制御手段の変更量を変数として最終スタンド出側の板幅変動を表す数式モデルを予め作成しておく。そして、最終スタンド出側の板幅を連続的に測定し、この実測値を変数として数式モデルに基づき、最終スタンド出側の板幅が目標値に一致するように各スタンドの形状制御手段の制御量を補正している。
【０００４】
【特許文献１】特開平１−２６２０１１号公報
【特許文献２】特開平１−２６２０１３号公報
【特許文献３】特開平５−１５４５２７号公報
【特許文献４】特願２００２−０９０３２０号
【発明の開示】
【発明が解決しようとする課題】
【０００５】
この板幅制御方法により、冷延後の板幅精度は大きく向上し、板幅公差を満足する冷延鋼板が高歩留で製造されるようになった。
しかしながら、冷延後に連続焼鈍される鋼板では、連続焼鈍炉内でハースロールにより繰り返し曲げ変形を受ける過程で板幅が変化する。そこで、連続焼鈍での板幅変化量を経験的に予測し、その板幅変化量の予測値を考慮して冷延後の板幅目標値を設定して板幅制御を行っているが、板幅変化量の予測精度が悪く、目標とする板幅が得られない場合がある。特に、板プロフィール変化の大きい板厚１.５ｍｍ以上の厚ゲージ材では連続焼鈍炉内で大きな幅縮みを生じ、板幅公差を外れる場合があった。
本発明は、このような問題を解消すべく案出されたものであり、連続焼鈍での板幅の変化量を数式モデルにより算出し、その変化量を考慮して冷間タンデム圧延における板幅制御を行うことを目的とする。
【課題を解決するための手段】
【０００６】
本発明の冷間タンデム圧延における板幅制御方法は、その目的を達成するため、タンデム圧延機の各スタンドにおける圧延荷重，各スタンド間張力，各スタンドにおける形状制御手段の制御量及び圧延前素材の板幅を変数として最終スタンド出側の板幅を表す数式モデルを予め作成するとともに、伸び率を変数として連続焼鈍での板幅の変化量を表す数式モデルをも予め作成し、各スタンドの圧延荷重の予測値，各スタンド間張力の予測値，圧延前素材の板幅の測定値及び連続焼鈍での伸び率の予測値をそれぞれ前記二つの数式モデルに代入し、連続焼鈍後の板幅が目標値に一致するように第１スタンドから最終の１段手前のスタンドまでのうちの複数スタンドにおける形状制御手段の制御量を設定することを特徴とする。
【０００７】
また、タンデム圧延機の各スタンドにおける圧延荷重，各スタンド間張力，各スタンドにおける形状制御手段の制御量及び圧延前素材の板幅を変数として最終スタンド出側の板幅を表す数式モデルを予め作成するとともに、伸び率を変数として連続焼鈍での板幅の変化量を表す数式モデルをも予め作成し、各スタンドの圧延荷重，各スタンド間張力及び圧延前素材の板幅を連続的に測定し、これらの測定値及び連続焼鈍での伸び率の予測値をそれぞれ前記二つの数式モデルに代入し、連続焼鈍後の板幅が目標値に一致するように第１スタンドから最終の１段手前のスタンドまでのうちの複数スタンドにおける形状制御手段の制御量を常時補正することを特徴とする。
【０００８】
さらに、タンデム圧延機の各スタンドにおける形状制御手段の変更量を変数として最終スタンド出側の板幅の変化量を表す数式モデルを予め作成するとともに、伸び率を変数として連続焼鈍での板幅の変化量を表す数式モデルをも予め作成し、最終スタンド出側の板幅を連続的に測定し、この測定値及び連続焼鈍での伸び率の予測値をそれぞれ前記二つの数式モデルに代入し、連続焼鈍後の板幅が目標値に一致するように第１スタンドから最終の１段手前のスタンドまでのうちの複数スタンドにおける形状制御手段の変更量を常時補正することを特徴とする。
【０００９】
さらにまた、タンデム圧延機の各スタンドにおける圧延荷重，各スタンド間張力，各スタンドにおける形状制御手段の制御量及び圧延前素材の板幅を変数として最終スタンド出側の板幅を表す数式モデルを予め作成するとともに、伸び率を変数として連続焼鈍での板幅の変化量を表す数式モデルをも予め作成し、各スタンドの圧延荷重の予測値，各スタンド間張力の予測値，各スタンドにおける形状制御手段の制御量の予測値及び連続焼鈍での伸び率の予測値をそれぞれ前記二つの数式モデルに代入し、連続焼鈍後の板幅が目標値に一致するように圧延前素材の板幅を設定することを特徴とする。
【発明の効果】
【００１０】
本発明の板幅制御方法では、連続焼鈍で生じる板幅の変化量を数式モデルで算出し、その変化量を考慮して冷間タンデム圧延における板幅制御を行っているので、連続焼鈍での板幅変化が大きい板厚１.５ｍｍ以上の厚ゲージ材であっても、板幅精度が良好な冷延金属帯が高歩留で製造される。
【発明を実施するための最良の形態】
【００１１】
本発明者等は、冷間タンデム圧延機で金属帯板を連続して冷間圧延する際、タンデム圧延機の各スタンドにおける形状制御手段の制御量を設定または補正することにより、連続焼鈍後もバラツキの小さい安定した板幅が得られるような冷間圧延における板幅制御方法を種々調査検討した。その結果、連続焼鈍での板幅の変化量の板幅に対する比率が伸び率と比例関係にあることに着目し、連続焼鈍での板幅の変化量の板幅に対する比率に伸び率が及ぼす影響を取り込んだ数式モデルにより連続焼鈍での板幅の変化量を予測し、その変化量を考慮してタンデム圧延機の板幅制御を行うと、連続焼鈍後に目標とする板幅が得られることを見出した。
【００１２】
以下に、本発明を詳細に説明する。
形状制御手段の制御量が増加すると当該スタンドで板幅が減少するが、その影響度は後段スタンドになるほど小さくなる。例えば、図１に示すように、Ｎｏ.１スタンドでワークロールベンダー力が増加すると、Ｎｏ.１スタンド出側の板幅が減少するが、その影響度はＮｏ.２スタンド以降で小さくなる。
また、圧延荷重が増加すると当該スタンドで板幅が増加するが、圧延荷重増加による影響は後段スタンドになるほど小さくなる。例えば、図２に示すように、Ｎｏ.１スタンドで圧延荷重が増加すると、Ｎｏ.１スタンド出側の板幅が増加するが、その影響度はＮｏ．２スタンド以降で小さくなる。さらに、図３に示すように、Ｎｏ.１−Ｎｏ.２のスタンド間張力が増加すると、Ｎｏ.１，Ｎｏ.２スタンド出側で板幅が減少するが、その影響度はＮｏ.３スタンド以降で小さくなる。
【００１３】
そして、最終スタンド出側の板幅変動量は、図４〜６に示すように、形状制御手段の変更量，圧延荷重の変化量及びスタンド間張力の変化量とほぼ線形関係にある。したがって、最終スタンド出側の板幅変動量は、次の式（１）で予測することができる。
2005059053.tif 000003
式中、ｉは上流スタンド側からｉスタンド目の圧延機，ｎはスタンド数，Ｗ2は最終スタンド出側の板幅，Ｆｉはｉスタンドにおける形状制御手段の制御量，Ｐｉはｉスタンドにおける圧延荷重，Ｔｉは（ｉ−１）スタンドとｉスタンド間の張力量，Ｗ1は圧延前素材の板幅，ａｉ，ｂｉ，ｃｉ，ｄｉは影響係数を示す。
【００１４】
影響係数ａｉ，ｂｉ，ｃｉ，ｄｉは、板幅，板厚，鋼種等の製造品種によって定まる定数であり、実験またはロールの弾性変形解析及び素材の塑性変形解析とを連成させた解析モデルを用いたシミュレーションでそれぞれ求められる。そこで、板幅，板厚，鋼種等の各区分及びスタンド毎に影響係数ａｉ，ｂｉ，ｃｉ，ｄｉのテーブルを設定し、あるいは板幅，板厚，鋼種等の関数として影響係数ａｉ，ｂｉ，ｃｉ，ｄｉを数式化できる。
【００１５】
次に、連続焼鈍炉内でのハースロールによる繰り返し曲げ変形における板幅の変化に及ぼす要因には、板幅，板厚，材質，焼鈍温度，通板速度，炉内張力がある。材質，焼鈍温度，通板速度は、板幅に影響するが、その影響は材料の変形抵抗が変化することにより生じる。したがって、連続焼鈍での板幅の変化に影響する主要因は、板幅，板厚，材料の変形抵抗，炉内張力である。
図７に示すように、板幅が広いほど、連続焼鈍での幅縮み側への板幅変化が大きくなり、板幅変化量は板幅と比例関係にある。
【００１６】
また、図８〜１０に示すように、板厚が厚いほど，材料の変形抵抗が小さいほど，炉内張力が大きいほど，連続焼鈍での幅縮み側への板幅変化が大きくなる。これは、塑性変形を生じやすい条件ほど、繰り返し曲げ変形により幅縮み側への板幅変化を生じやすいことを表しており、図１１に示すように、板幅変化量ΔＷの板幅に対する比率は繰り返し曲げ変形における伸び率と比例関係にある。
したがって、板幅の変化量は次の式（２），（３）で表される。
2005059053.tif 000004
式中、ｈは板厚，ｋは材料の変形抵抗，ｔは炉内張力，ｆは板厚と材料の変形抵抗および炉内張力の関数，εは伸び率，ｅは影響係数を示す。
影響係数ｅは板幅によって定まる定数であり、実験または材料の弾塑性変形解析モデルによるシミュレーションから求められる。そして、影響係数ｅは、板幅毎にテーブルを設定し、あるいは板幅の関数として数式化される。また、式（３）の関数ｆも実験または材料の弾塑性変形解析モデルによるシミュレーションから求められる。
【００１７】
式（１），（２）から連続焼鈍後の板幅Ｗ3は次の式（４）で表される。
2005059053.tif 000005
タンデム圧延機における各形状制御手段の初期設定に当っては、連続焼鈍での伸び率を式（３）により予測する。そして、各スタンドの圧延荷重の予測値，各スタンド間張力の予測値，圧延前素材の板幅の測定値および連続焼鈍での伸び率の予想値を式（４）に代入し、連続焼鈍後の板幅Ｗ3が目標値Ｗ0となるように、第１スタンドから（ｎ−１）スタンドにおける形状制御手段の制御量Ｆｉを算出し、設定する。
【００１８】
式（４）で連続焼鈍後の板幅Ｗ3が目標値Ｗ0となる各スタンドにおける形状制御手段の制御量Ｆｉの組合わせは無数にあるが、各スタンドの形状に及ぼす影響を考慮して設定することが好ましい。例えば、第１スタンドから（ｎ−１）スタンドのそれぞれのスタンドが最終スタンド出側の板幅変化に寄与する量ΔＷｉを均一化させるため、次の式（５）を満足するように第１スタンドから（ｎ−１）スタンドにおける形状制御手段の制御量Ｆｉを算出し、設定すればよい。
2005059053.tif 000006
【００１９】
ところで、フィードフォワード方式で板幅を制御する場合には、各スタンドの圧延荷重，各スタンド間張力および圧延前素材の板幅を連続的に測定するとともに、連続焼鈍での伸び率を式（３）により予測する。そして、各スタンドの圧延荷重の測定値，各スタンド間張力の測定値，圧延前素材の板幅の測定値および連続焼鈍での伸び率の予測値を式（４）に代入し、連続焼鈍後の板幅Ｗ3が目標値Ｗ0となるように、第１スタンドから（ｎ−１）スタンドにおける形状制御手段の制御量Ｆｉを算出し、補正する。
この場合も、形状制御手段の初期設定の場合と同様に、各スタンドの形状に及ぼす影響を考慮して、式（５）を満足するように第１スタンドから（ｎ−１）スタンドにおける形状制御手段の制御量Ｆｉを算出し、補正すればよい。
【００２０】
また、フィードバック方式で板幅を制御する場合には、タンデム圧延機の最終スタンド出側の板幅の変化量が各スタンドにおける形状制御手段の変更量と線形関係にあるので、式（４）に代わって次の式（６）にしたがった板幅制御式を使用する。
2005059053.tif 000007
ここでＷ2’は、最終スタンド出側における板幅に測定値である。
この場合には、タンデム圧延機の最終スタンド出側の板幅を連続的に測定するとともに、連続焼鈍での伸び率を式（３）により予測する。そして、最終スタンド出側の板幅の測定値および連続焼鈍での伸び率の予測値を式（６）に代入し、連続焼鈍後の板幅Ｗ3が目標値Ｗ0となるように、第１スタンドから（ｎ−１）スタンドにおける形状制御手段の変更量ΔＦｉを算出し、補正する。
【００２１】
式（６）で連続焼鈍後の板幅Ｗ3が目標値Ｗ0となる各スタンドにおける形状制御手段の変更量ΔＦｉの組合わせは無数にあるが、各スタンドの形状に及ぼす影響を考慮して設定することが好ましい。例えば、第１スタンドから（ｎ−１）スタンドのそれぞれのスタンドが最終スタンド出側の板幅変化に寄与する量ΔＷｉ’を均一化させるため、次の式（７）を満足するように第１スタンドから（ｎ−１）スタンドにおける形状制御手段の変更量ΔＦｉを算出し、設定すればよい。
2005059053.tif 000008
【００２２】
板幅制御のための形状制御手段としては、ワークロールベンダー，中間ロールベンダー，中間ロールシフト等のいずれも使用可能である。応答性を重視する場合には、ワークロールベンダー又は中間ロールベンダーの使用が好ましい。
【００２３】
板幅の最適な制御方法は、プリセット制御＋フィードフォワード制御、またはプリセット制御＋フィードバック制御である。プリセット制御は、各形状制御手段の制御量を初期設定するものであり、圧延の初期から板幅を制御していくために欠かせない。また、圧延中には、圧延荷重，張力および素材の板幅が変動するので、圧延後の板幅も変動する。これに対応して、圧延中に各形状制御手段の制御量を補正する制御として、フィードフォワード制御およびフィードバック制御がある。フィードフォワード制御は、制御の時間的な遅れがフィードバック制御よりも少ない利点があるが、制御モデルの誤差を生じやすい。精度面では、フィードバック制御の方が優れている。
【００２４】
また、各スタンドにおける形状制御手段がエッジドロップ制御に使用され、その制御量が設定される場合がある。この場合には、連続焼鈍での伸び率を式（３）により予測する。そして、各スタンドの圧延荷重の予測値，各スタンド間張力の予測値，各スタンドにおける形状制御手段の制御量の予測値および連続焼鈍での伸び率の予測値を式（４）に代入し、連続焼鈍後の板幅Ｗ3が目標値Ｗ0となるように、圧延前素材の板幅Ｗ1を算出し、設定する。
【実施例１】
【００２５】
プリセット制御：
製品板厚１.２〜２.３ｍｍ，板幅８００〜１２５０ｍｍの普通鋼冷延鋼板の製造に際し、請求項１にしたがった板幅制御法を実施した。
本実施例では、図１２に示すように、６段圧延機を４スタンド備えたタンデム圧延機１を使用した。なお、形状制御手段のうち、ワークロールベンダーのみを板幅制御手段として用いた。
圧延条件，各スタンドの圧延荷重の予測値，各スタンド間張力の予測値，圧延前素材の板幅の測定値，連続焼鈍で予測される材料の変形抵抗および炉内張力を上位コンピュータ２に入力した。プロセスコンピュータ３では、材料の変形抵抗，炉内張力および板厚から式（３）にしたがって連続焼鈍での伸び率を予測した。そして、プロセスコンピュータ３で製造品種毎に予め求められている影響係数に基づき、上位コンピュータ２からの情報に応じて式（５）にしたがって、Ｎｏ.１〜３スタンドの形状制御手段の制御量Ｆｉを算出し、ワークロールベンダー４を介してプリセットした。
【００２６】
圧延開始時に相当する部分について、連続焼鈍後の板幅の実績値と目標値の差の分布を図１３の（ａ）に示す。他方、連続焼鈍での板幅変化量を経験的に予測し、その板幅変化量の予測値を考慮して特許文献４に記載の板幅制御方法で冷延後の板幅目標値を設定して板幅制御を行った場合（従来法）の、連続焼鈍後の板幅の実績値と目標値の差の分布を図１３の（ｂ）に示す。図１３の（ｂ）にみられるように、従来法では連続焼鈍での板幅変化量の予測精度が悪いため、連続焼鈍後の板幅の実績値と目標値の差は大きくばらつき、２ｍｍを超える場合もあった。これに対して、実施例１における連続焼鈍後の板幅の実績値と目標値の差は、図１３の（ａ）にみられるように±１ｍｍ以内に収まっていた。
【実施例２】
【００２７】
フィードフォワード制御：
製品板厚１.２〜２.３ｍｍ，板幅８００〜１２５０ｍｍの普通鋼冷延鋼板の製造に際し、請求項２にしたがった板幅制御法を実施した。
本実施例では、図１４に示すように、６段圧延機を４スタンド備えたタンデム圧延機１を使用した。なお、形状制御手段のうち、ワークロールベンダーのみを板幅制御手段として用いた。
圧延条件，連続焼鈍で予測される材料の変形抵抗および炉内張力を上位コンピュータ２に入力した。圧延開始後、各スタンドにおける圧延荷重および各スタンド間張力を連続的に測定するとともに、圧延前素材の板幅を板幅計５で連続的に測定し、測定値を上位コンピュータ２に入力した。プロセスコンピュータ３では、材料の変形抵抗，炉内張力および板厚から式（３）にしたがって連続焼鈍での伸び率を予測した。そして、プロセスコンピュータ３で製造品種毎に予め求められている影響係数に基づき、上位コンピュータ２からの情報に応じて式（５）にしたがって、Ｎｏ.１〜３スタンドの形状制御手段の制御量Ｆｉを算出し、ワークロールベンダー４を常時補正した。
【００２８】
連続焼鈍後の板幅の実績値と目標値の差の分布を図１５の（ａ）に示す。他方、連続焼鈍での板幅変化量を経験的に予測し、その板幅変化量の予測値を考慮して特許文献４に記載の板幅制御方法で冷延後の板幅目標値を設定して板幅制御を行った場合（従来法）の、連続焼鈍後の板幅の実績値と目標値の差の分布を図１５の（ｂ）に示す。図１５の（ｂ）にみられるように、従来法では連続焼鈍での板幅変化量の予測精度が悪いため、連続焼鈍後の板幅の実績値と目標値の差は大きくばらつき、３ｍｍを超える場合もあった。これに対して、実施例２における連続焼鈍後の板幅の実績値と目標値の差は、図１５の（ａ）にみられるように±１ｍｍ以内に収まっていた。
【実施例３】
【００２９】
フィードバック制御：
製品板厚１.２〜２.３ｍｍ，板幅８００〜１２５０ｍｍの普通鋼冷延鋼板の製造に際し、請求項３にしたがった板幅制御法を実施した。
本実施例では、図１６に示すように、６段圧延機を４スタンド備えたタンデム圧延機１を使用した。なお、形状制御手段のうち、ワークロールベンダーのみを板幅制御手段として用いた。
圧延条件，連続焼鈍で予測される材料の変形抵抗および炉内張力を上位コンピュータ２に入力した。圧延開始後、最終スタンド出側の板幅を板幅計５で連続的に測定し、測定値を上位コンピュータ２に入力した。プロセスコンピュータ３では、材料の変形抵抗，炉内張力および板厚から式（３）にしたがって連続焼鈍での伸び率を予測した。そして、プロセスコンピュータ３で製造品種毎に予め求められている影響係数に基づき、上位コンピュータ２からの情報に応じて式（７）にしたがって、Ｎｏ.１〜３スタンドの形状制御手段の変更量ΔＦｉを算出し、ワークロールベンダー４を常時補正した。
【００３０】
連続焼鈍後の板幅の実績値と目標値の差の分布を図１７の（ａ）に示す。他方、連続焼鈍での板幅変化量を経験的に予測し、その板幅変化量の予測値を考慮して特許文献４に記載の板幅制御方法で冷延後の板幅目標値を設定して板幅制御を行った場合（従来法）の、連続焼鈍後の板幅の実績値と目標値の差の分布を図１７の（ｂ）に示す。図１７の（ｂ）にみられるように、従来法では連続焼鈍での板幅変化量の予測精度が悪いため、連続焼鈍後の板幅の実績値と目標値の差は大きくばらつき、２ｍｍを超える場合もあった。これに対して、実施例３における連続焼鈍後の板幅の実績値と目標値の差は、図１７の（ａ）にみられるように±１ｍｍ以内に収まっていた。
【実施例４】
【００３１】
圧延前素材の板幅の設定：
製品板厚１.２〜２.３ｍｍ，板幅８００〜１２５０ｍｍの普通鋼冷延鋼板の製造に際し、請求項４にしたがった板幅制御法を実施した。
本実施例では、図１２と同一の、６段圧延機を４スタンド備えたタンデム圧延機１を使用した。
圧延条件，各スタンドの圧延荷重の予測値，各スタンド間張力の予測値，各スタンドにおける形状制御手段の制御量の予測値，連続焼鈍で予測される材料の変形抵抗および炉内張力を上位コンピュータ２に入力した。プロセスコンピュータ３では、材料の変形抵抗，炉内張力および板厚から式（３）にしたがって連続焼鈍での伸び率を予測した。そして、プロセスコンピュータ３で製造品種毎に予め求められている影響係数に基づき、上位コンピュータ２からの情報に応じて式（４）にしたがって、圧延前素材の板幅Ｗ1を算出し、圧延前の酸洗ラインで板幅がＷ1になるようにトリームした。
【００３２】
連続焼鈍後の板幅の実績値と目標値の差の分布を図１８の（ａ）に示す。他方、連続焼鈍での板幅変化量を経験的に予測し、その板幅変化量の予測値を考慮して特許文献４に記載の板幅制御方法で冷延後の板幅目標値を設定して板幅制御を行った場合（従来法）の、連続焼鈍後の板幅の実績値と目標値の差の分布を図１８の（ｂ）に示す。図１８の（ｂ）にみられるように、従来法では連続焼鈍での板幅変化量の予測精度が悪いため、連続焼鈍後の板幅の実績値と目標値の差は大きくばらつき、３ｍｍを超える場合もあった。これに対して、実施例４における連続焼鈍後の板幅の実績値と目標値の差は、図１８の（ａ）にみられるように±１ｍｍ以内に収まっていた。
【図面の簡単な説明】
【００３３】
【図１】Ｎｏ.１スタンドにおけるワークロールベンダー力の増加が板幅変動に及ぼす影響を表したグラフ
【図２】Ｎｏ.１スタンドにおける圧延荷重の増加が板幅変動に及ぼす影響を表したグラフ
【図３】Ｎｏ.１−Ｎｏ.２スタンド間の張力の増加が板幅変動に及ぼす影響を表したグラフ
【図４】ワークロールベンダー力の増加が最終スタンド出側の板幅変動に及ぼす影響を表したグラフ
【図５】圧延荷重の増加が最終スタンド出側の板幅変動に及ぼす影響を表したグラフ
【図６】スタンド間張力の増加が最終スタンド出側の板幅変動に及ぼす影響を表したグラフ
【図７】連続焼鈍での板幅変化量と板幅の関係を表したグラフ
【図８】連続焼鈍での板幅変化量と板厚の関係を表したグラフ
【図９】連続焼鈍での板幅変化量と材料の変形抵抗の関係を表したグラフ
【図１０】連続焼鈍での板幅変化量と炉内張力の関係を表したグラフ
【図１１】連続焼鈍での板幅変化量の板幅に対する比率と伸び率との関係を表したグラフ
【図１２】実施例１で使用した冷間タンデム圧延機の概略図
【図１３】実施例１（ａ）と従来法（ｂ）における連続焼鈍後の板幅の実績値と目標値の差の分布を表したグラフ
【図１４】実施例２で使用した冷間タンデム圧延機の概略図
【図１５】実施例２（ａ）と従来法（ｂ）における連続焼鈍後の板幅の実績値と目標値の差の分布を表したグラフ
【図１６】実施例３で使用した冷間タンデム圧延機の概略図
【図１７】実施例３（ａ）と従来法（ｂ）における連続焼鈍後の板幅の実績値と目標値の差の分布を表したグラフ
【図１８】実施例４（ａ）と従来法（ｂ）における連続焼鈍後の板幅の実績値と目標値の差の分布を表したグラフ
【符号の説明】
【００３４】
１：冷間タンデム圧延機      ２：上位コンピュータ      
３：プロセスコンピュータ      ４：ワークロールベンダー      ５：板幅計    
【図１】
2005059053.tif 000009
【図２】
2005059053.tif 000010
【図３】
2005059053.tif 000011
【図４】
2005059053.tif 000012
【図５】
2005059053.tif 000013
【図６】
2005059053.tif 000014
【図７】
2005059053.tif 000015
【図８】
2005059053.tif 000016
【図９】
2005059053.tif 000017
【図１０】
2005059053.tif 000018
【図１１】
2005059053.tif 000019
【図１２】
2005059053.tif 000020
【図１３】
2005059053.tif 000021
【図１４】
2005059053.tif 000022
【図１５】
2005059053.tif 000023
【図１６】
2005059053.tif 000024
【図１７】
2005059053.tif 000025
【図１８】
2005059053.tif 000026
【手続補正書】
【提出日】平成15年8月19日(2003.8.19)
【手続補正１】
【補正対象書類名】図面
【補正対象項目名】図７
【補正方法】変更
【補正の内容】
【図７】
2005059053.tif 000027